(57)【要約】【課題】微細な繊維を含有し、良好な塗布性を有し、皮膚に適用することにより得られる皮膜の均一性に優れた皮膜形成組成物の提供。【解決手段】次の成分（ａ）及び（ｂ）；（ａ）平均繊維径０．１μｍ以上７μｍ以下、アスペクト比（平均繊維長／平均繊維径）８以上３００以下の繊維    皮膜形成組成物全体に対して０．５質量％以上１０質量％以下、及び（ｂ）揮発性成分    皮膜形成組成物全体に対して１５質量％以上９０質量％以下を含有し、（平均繊維径）２／繊維含有量（μｍ２／質量％）が０．００５以上７以下であって、成分（ａ）と成分（ｂ）の含有量の合計が９７質量％以下である皮膜形成組成物。【選択図】図１
2020196712.tif 000002
【特許請求の範囲】
【請求項１】
次の成分（ａ）及び（ｂ）；
（ａ）平均繊維径０．１μｍ以上７μｍ以下、アスペクト比（平均繊維長／平均繊維径）８以上３００以下の繊維    皮膜形成組成物全体に対して０．５質量％以上１０質量％以下、及び
（ｂ）揮発性成分    皮膜形成組成物全体に対して１５質量％以上９０質量％以下
を含有し、（平均繊維径）２／繊維含有量（μｍ２／質量％）が０．００５以上７以下であって、成分（ａ）と成分（ｂ）の含有量の合計が９７質量％以下である皮膜形成組成物。
【請求項２】
成分（ａ）が水不溶性ポリマーを含む請求項１記載の皮膜形成組成物。
【請求項３】
成分（ｂ）が水、エタノール、シリコーン及びイソドデカンから選ばれる１種以上を含む請求項１又は２に記載の皮膜形成組成物。
【請求項４】
さらに、（ｃ）不揮発性油剤及び（ｅ）ポリオールから選ばれる１種又は２種以上を含有する請求項１〜３のいずれか１項に記載の皮膜形成組成物。
【請求項５】
２０℃における粘度が５ｍＰａ・ｓ以上５００００ｍＰａ・ｓ以下である請求項１〜４のいずれか１項に記載の皮膜形成組成物。
【請求項６】
請求項１〜５のいずれか１項に記載の皮膜形成組成物を皮膚に適用する工程を含む、皮膚表面上における皮膜の製造方法。
【発明の詳細な説明】
【技術分野】
【０００１】
本発明は、皮膚表面上に微細な繊維を含有する皮膜を形成することができる皮膜形成組成物に関する。
【背景技術】
【０００２】
化粧品中に繊維を含有させる技術はよく知られており、マスカラ等では広く用いられている。また、皮膚等のケラチン物質をメイクアップする目的で、生理学的に許容可能な媒体中に繊維と、カルボキシラート基及びポリジメチルシロキサン基を含むコポリマーとを含有する組成物（特許文献１）が報告されている。さらに、刺激性成分を含む化粧品の刺激性を低減するために、化粧品に繊維を配合する技術も報告されている。さらに、化粧持ちを改善するために、長さ０．１〜５ｍｍの短繊維を配合した皮膚化粧料（特許文献３）も報告されている。
【先行技術文献】
【特許文献】
【０００３】
【特許文献１】特開２００２−１９３７４６号公報
【特許文献２】特開２００２−２９３７１８号公報
【特許文献３】特開平７−１９６４４０号公報
【発明の概要】
【発明が解決しようとする課題】
【０００４】
しかしながら、特許文献１及び２で使用されている繊維径は、０．９ｄｔｅｘ（＝１０．７μｍ）と太く、繊維の含有量も少ないため、繊維によるネットワークが形成されず、組成物の塗布性、化粧皮膜の均一性に問題があった。また、特許文献３の皮膚化粧料も、繊維の含有量が少ないため、繊維によるネットワークが形成されず、得られる化粧皮膜の均一性に問題があった。
従って、本発明の課題は、微細な繊維を含有し、良好な塗布性を有し、皮膚に適用することにより得られる皮膜の均一性に優れた皮膜形成組成物を提供することにある。
【課題を解決するための手段】
【０００５】
本発明は、次の成分（ａ）及び（ｂ）；
（ａ）平均繊維径０．１μｍ以上７μｍ以下、アスペクト比（平均繊維長／平均繊維径）８以上３００以下の繊維    皮膜形成組成物全体に対して０．５質量％以上１０質量％以下、及び
（ｂ）揮発性成分    皮膜形成組成物全体に対して１５質量％以上９０質量％以下
を含有する皮膜形成組成物に関する。
本発明は、好ましくは、（平均繊維径）２／繊維含有量（μｍ２／質量％）が０．００５以上７以下である。
本発明は、好ましくは、成分（ａ）と成分（ｂ）の含有量の合計が９７質量％以下である。
【０００６】
また本発明は、前記の皮膜形成組成物を皮膚に適用する工程を含む、皮膚表面上における皮膜の製造方法に関する。
【０００７】
また本発明は、平均繊維径が０．１μｍ以上７μｍ以下の短繊維を含有する薄膜形成用短繊維に関する。
本発明は、好ましくは、平均繊維長が２０μｍ以上３００μｍ以下の短繊維である。
本発明は、好ましくは、繊維長のＣＶ値が４０％以上１００％以下の短繊維である。
本発明は、好ましくは、繊維全体における繊維長４０μｍ以上の繊維の本数割合が５％以上である短繊維である。
【発明の効果】
【０００８】
本発明の皮膜形成組成物を用いれば、密着性及び耐久性に優れる皮膜を容易に形成することができる。
【図面の簡単な説明】
【０００９】
【図１】成分（ａ）の繊維の形成に用いた静電スプレー装置の構成を示す概略図である。
【図２】ネットワーク形成有りのＳＥＭ画像の参考例を示す。
【図３】ネットワーク形成無しのＳＥＭ画像の参考例を示す。
【発明を実施するための形態】
【００１０】
本発明の皮膜形成組成物は、次の成分（ａ）及び（ｂ）を含有する。
（ａ）平均繊維径０．１μｍ以上７μｍ以下、アスペクト比（平均繊維長／平均繊維径）８以上３００以下の繊維、
（ｂ）揮発性成分。
【００１１】
成分（ａ）は、平均繊維径０．１μｍ以上７μｍ以下、アスペクト比（平均繊維長／平均繊維径）８以上３００以下の繊維である。当該成分（ａ）は、形成された皮膜中でネットワークを形成し、皮膜に均一性及び密着性を付与する。なお、皮膜中で繊維がネットワークを形成しているか否かは走査型電子顕微鏡（ＳＥＭ）により確認できる。また、ネットワークとは、皮膜中に分散した繊維同士が互いに交点を持つことによって、間隙を持つようにした状態であり、該間隙に皮膜形成組成物に含有される成分を保持し得る状態である。
【００１２】
繊維径は、原則として繊維の断面の直径である。ここで繊維の断面が円の場合は直径であるが、断面が楕円の場合は長径である。本発明に用いられる繊維の平均繊維径は、形成された皮膜の均一性の観点から、０．１μｍ以上７μｍ以下である。
現実的な配合量を考慮すると好ましくは０．２μｍ以上であり、より好ましくは０．３μｍ以上である。
また繊維の毛管力が高まり密着性が良くなる観点から好ましくは５μｍ以下であり、より好ましくは４μｍ以下であり、さらに好ましくは３μｍ以下である。
繊維径は、ＳＥＭ観察によって、繊維を２０００倍又は５０００倍に拡大して観察し、その二次元画像から欠陥（例えば、繊維の塊、繊維の交差部分）を除いた繊維を任意に１００本選び出し、繊維の長手方向に直交する線を引き繊維径を直接読み取ることにより測定できる。平均繊維径は、これらの測定値の相加平均を求めて、平均繊維径とする。繊維は皮膜形成組成物中に分散しているので、皮膜形成組成物を基板に薄く塗布してＳＥＭ観察によって計測する。
【００１３】
繊維の長さは、形成された皮膜の均一性の観点から、平均繊維長として２０μｍ以上３００μｍ以下が好ましい。
ネットワーク形成がし易くなる観点からより好ましくは２５μｍ以上であり、さらに好ましくは３０μｍ以上であり、さらに好ましくは４０μｍ以上である。
また、組成物塗布時に繊維同士の絡まりと縒れを抑制する観点からより好ましくは２５０μｍ以下であり、さらに好ましくは２００μｍ以下であり、殊更好ましくは１５０μｍ以下である。
繊維長は、ＳＥＭ観察によって、繊維の長さに応じて、２５０倍ないし７５０倍に拡大して観察し、その二次元画像から欠陥（例えば、繊維の塊、繊維の交差部分）を除いた繊維を任意に１００本選び出し、繊維の長手方向に線を引き繊維長を直接読み取ることで測定することができる。平均繊維長はこれらの測定値の相加平均を求めて、平均繊維長とする。
【００１４】
繊維のアスペクト比（平均繊維長／平均繊維径）は、形成された皮膜の均一性、均一なネットワークを形成による皮膜耐久性の観点から、８以上３００以下である。
アスペクト比は、形成された皮膜の均一性、均一なネットワークを形成による皮膜耐久性の観点から、１０以上が好ましく、１５以上がより好ましく、２０以上がさらに好ましく、２５以上が殊更好ましく、繊維の絡まりを増やし薄膜の強度を向上する観点から４０以上が特に好ましい。
またアスペクト比は、形成された皮膜の均一性、均一なネットワークを形成による皮膜耐久性の観点から、２５０以下がより好ましく、２００以下がさらに好ましい。
本明細書で言うアスペクト比は、繊維一本についての値ではなく、前記繊維径の測定法に従って求めた平均繊維径と前記繊維長の測定法に従って求めた平均繊維長とから算出した値である。
【００１５】
成分（ａ）の繊維の繊維長のＣＶ値（変動係数：Coefficient of Variation）は、形成された被膜の均一性、繊維が皮膜中でネットワークを形成する観点から、４０％以上１００％以下であるのが好ましい。
ネットワークが形成し易くなる観点から、より好ましいＣＶ値は４２％以上であり、さらに好ましくは４５％以上である。
また組成物の保存安定性が高まる観点から、より好ましくは９５％以下であり、さらに好ましくは９０％以下であり、殊更に好ましくは８５％以下である。
ＣＶ値は（測定した繊維の長さの標準偏差）／（平均繊維長）×１００［％］で求まる値である。前記の平均繊維径と平均繊維長の測定時に得られた測定値から算出する。
【００１６】
成分（ａ）の繊維は、皮膜中で強固なネットワークを形成し、得られる皮膜の均一性の観点から、繊維全体における繊維長４０μｍ以上の繊維の本数割合が５％以上であることが好ましい。
繊維長４０μｍ以上の繊維は８％以上含有するのがより好ましく、さらに繊維の絡まりを増やし薄膜の強度を向上する観点から１５％以上含有するのがさらに好ましい。
繊維長４０μｍ以上の繊維の上限は５００μｍ以下が好ましい。
またネットワークを形成し易くする観点から、繊維長４０μｍ以上の繊維は１００％以下含有するのが好ましい。
【００１７】
成分（ａ）の繊維のうち、平均繊維径が０．１μｍ以上７μｍ以下、平均繊維長が２０μｍ以上３００μｍ以下、繊維長のＣＶ値が４０％以上１００％以下、繊維全体における繊維長４０μｍ以上の繊維の本数割合が５％以上である繊維が、薄膜形成用短繊維としてより好ましい。
当該薄膜形成用短繊維における平均繊維径、平均繊維長、繊維長のＣＶ値、繊維長４０μｍ以上の繊維の本数割合の好ましい範囲は、前記成分（ａ）の繊維の好ましい範囲と同じである。
【００１８】
本発明の短繊維は、繊維形成性ポリマーを種々の公知の紡糸技術によって得られた繊維を短繊維化する工程を含むことによって、製造することができる。ここで、繊維形成性ポリマーは、通常、熱可塑性又は溶剤に可溶性の鎖状高分子である。好ましくは、熱可塑性樹脂であり、重量平均分子量１．０×１０４ｇ／ｍｏｌから２．０×１０５ｇ／ｍｏｌの熱可塑性樹脂がより好ましい。繊維形成性ポリマーのうち、水不溶性ポリマーを使用するのが薄膜形成組成物中で繊維の形状を維持する点で好ましい。
また、紡糸法としては、エレクトロスピニング法（電界紡糸法）が、繊維径の小さい繊維を得る点で好ましい。重量平均分子量は、例えばゲル浸透クロマトグラフィーを用いて、生分解性ポリエステルの重量平均分子量を測定する場合、ポリスチレン換算の重量平均分子量として、以下の条件に従って測定することができる。ポリスチレン標準試料としては、重量平均分子量が既知であり且つ重量平均分子量がそれぞれ異なるポリスチレン試料（例えば、東ソー株式会社製の単分散ポリスチレン（型番：Ｆ４５０、Ｆ２８８、Ｆ１２８、Ｆ８０、Ｆ４０、Ｆ２０、Ｆ１０、Ｆ４、Ｆ１、Ａ５０００、Ａ２５００、Ａ１０００、Ａ５００及びＡ３００）を用いて分子量較正曲線を予め作成し、該較正曲線と測定試料の結果とを比較することによって測定することができる。
【００１９】
＜ゲル浸透クロマトグラフィー条件＞
・測定装置:ＨＬＣ−８２２０ＧＰＣ（東ソー株式会社製）
・カラム：ＧＭＨＨＲ−Ｈ＋ＧＭＨＨＲ−Ｈ（東ソー株式会社製）
・溶離液：１ｍｍｏｌ  ファーミンＤＭ２０（花王株式会社製）／ＣＨＣｌ３
・溶離液流量：１．０ｍＬ／ｍｉｎ
・カラム温度：４０℃
・検出器：ＲＩ
・サンプル濃度：０．１体積％（クロロホルム溶液）
・サンプル注入量：１００ｍＬ
【００２０】
水不溶性ポリマーの繊維とは、１気圧・２３℃の環境下において、繊維１ｇ秤量したのちに、１０ｇの脱イオン水に浸漬し、２４時間経過後、浸漬したポリマーの０．５ｇ超が溶解しない性質を有するものをいう。
【００２１】
水不溶性ポリマーとしては、例えば皮膜形成後に不溶化処理できる完全鹸化ポリビニルアルコール、架橋剤と併用することで皮膜形成後に架橋処理できる部分鹸化ポリビニルアルコール、ポリ（Ｎ−プロパノイルエチレンイミン）グラフト−ジメチルシロキサン／γ−アミノプロピルメチルシロキサン共重合体等のオキサゾリン変性シリコーン、ポリビニルアセタールジエチルアミノアセテート、ツエイン（とうもろこし蛋白質の主要成分）、ポリ乳酸（ＰＬＡ）、ポリブチレンサクシネート、ポリエチレンテレフタレート（ＰＥＴ）、ポリブチレンテレフタレート等のポリエステル樹脂、ポリアクリロニトリル樹脂、ポリメタクリル酸樹脂等のアクリル樹脂、ポリスチレン樹脂、ポリビニルブチラール樹脂、ポリビニルアセタール樹脂、ポリウレタン樹脂、ポリアミド樹脂、ポリイミド樹脂、ポリアミドイミド樹脂、ポリプロピレン樹脂、ポリエチレン樹脂、各種のポリペプチド（コラーゲン、ゼラチン、フィブリン、カゼイン等）などが挙げられる。これらの水不溶性ポリマーは単独で又は２種以上を組み合わせて用いることができる。
これらの水不溶性ポリマーのうち、皮膜形成後に不溶化処理できる完全鹸化ポリビニルアルコール、架橋剤と併用することで皮膜形成後に架橋処理できる部分鹸化ポリビニルアルコール、ポリメタクリル酸樹脂等のアクリル樹脂、ポリビニルブチラール樹脂、ポリウレタン樹脂、ポリ乳酸（ＰＬＡ）、ポリ（Ｎ−プロパノイルエチレンイミン）グラフト−ジメチルシロキサン／γ−アミノプロピルメチルシロキサン共重合体等のオキサゾリン変性シリコーン、ポリビニルアセタールジエチルアミノアセテート、ツエインから選ばれる１種又は２種以上を用いることができる。
このうち、ナノファイバーの形成し易さの観点から、ポリビニルブチラール樹脂、アクリル樹脂、ポリプロピレン樹脂、ポリ乳酸等のポリスエステル及びポリウレタン樹脂から選ばれる１種又は２種以上がより好ましい。
アクリル樹脂としてはオクチルアクリルアミド／アクリル酸ヒドロキシプロピル／メタクリル酸ブチルアミノエチル）コポリマーが好ましい。
また、ポリ乳酸、ポリブチレンサクシネート、ポリグリコール酸、ポリカプロラクトン、ポリヒドロキシアルカン酸のような生分解性樹脂を用いることも環境負荷軽減の点から好ましい。本明細書において「生分解性」とは、ＪＩＳ  Ｋ６９５３−１に準じて測定されたポリエステルの生分解度が３０％以上のものである。
【００２２】
繊維の短繊維化処理手段としては、切断、剪断、破砕、粉砕、解砕、又は解繊する方法が挙げられ、例えば、機械式渦流粉砕機、ハンマークラッシャー等の衝撃破砕機、ジェットミル等のジェット粉砕機、ボールミル・ロッドミル等の媒体式粉砕機、カッターミル粉砕機、ディスクミル粉砕機等の乾式粉砕、並びに液体媒体を用いたメディア粉砕機、メディアレス粉砕機を用いた湿式粉砕機、並びこれらを組み合わせて使用することができる。
より好ましい短繊維化の手段は、ナノファイバーが交絡した繊維集合体、例えば不織布を製造した後、該繊維集合体を適切な大きさに切断した後、機械式渦流粉砕機、カッターミル粉砕機、ディスクミル粉砕、湿式の高速せん断型メディアレス粉砕機、又は湿式の高圧せん断型メディアレス粉砕機を用いる。前記繊維集合体としては、不織布以外に、綿状体などの所定の厚みをもったものも含む。
【００２３】
本発明組成物中の成分（ａ）の含有量は、形成された皮膜の均一性、密着性、繊維ネットワークの形成し易さの点から、０．５質量％以上１０質量％以下である。
組成物における現実的な配合量を考慮すると好ましい含有量は０．７質量％以上であり、より好ましくは１質量％以上である。
また組成物における現実的な配合量を考慮すると８質量％以下が好ましく、６質量％以下がより好ましい。
皮膜形成組成物全体に対する成分（ａ）の含有量は、まず該組成物中に含まれる繊維のうち、前記の水不溶性ポリマーの定義によって水不溶性ポリマーの繊維と認められたものを得る。次いで、該繊維が不溶な溶剤にて洗浄後、濾過することにより水不溶性ポリマーの繊維だけを得る。溶剤は、成分（ａ）が含む樹脂がポリ乳酸などのエステル系樹脂である場合はエタノールが、樹脂がアクリル系の場合は水が好ましい。水不溶性ポリマーの繊維を計測して質量を求めることができ、繊維の質量％は洗浄前組成物の重量との比、すなわち（洗浄後の成分（ａ）重量）／（洗浄前組成物の重量）によって求めることができる。
【００２４】
成分（ｂ）の揮発性成分は、本発明組成物の塗布性を良好にするとともに、形成される皮膜を均一にし、密着性を向上させる作用を示す。
本発明における揮発性とは、揮発性成分単体のその蒸気圧が２０℃において０．０１ｋＰａ以上１０６．６６ｋＰａ以下であるものをいう。
【００２５】
（ｂ）揮発性成分としては、水、アルコール、アミド類、ケトン、揮発性シリコーン、揮発性炭化水素等が挙げられ、塗布しやすさ等の観点から、水、アルコール、及び揮発性シリコーン、揮発性炭化水素から選ばれる１種以上が好ましい。
【００２６】
アルコールとしては例えば一価の鎖式脂肪族アルコール、一価の環式脂肪族アルコール、一価の芳香族アルコールが好適に用いられる。一価の鎖式脂肪族アルコールとしてはＣ１−Ｃ６アルコール、一価の環式アルコールとしてはＣ４−Ｃ６環式アルコール、一価の芳香族アルコールとしてはベンジルアルコール、フェニルエチルアルコール等がそれぞれ挙げられる。それらの具体例としては、エタノール、イソプロピルアルコール、ブチルアルコール、フェニルエチルアルコール、ｎ−プロパノール、ｎ−ペンタノールなどが挙げられる。これらのアルコールは、これらから選ばれる１種又は２種以上を用いることができる。
揮発性シリコーンとしては、ジメチルポリシロキサン、環状シリコーンが挙げられる。
揮発性炭化水素としてはイソドデカン、水添ポリイソブテン等が挙げられる。
【００２７】
（ｂ）揮発性成分の含有量は、組成物の塗布性、皮膜の均一性の観点から、本発明組成物中に１５質量％以上９０質量％以下である。
皮膜形成組成物を皮膚や基板表面に塗布する際及び塗布後の使用感の観点から、１７質量％以上がより好ましく、２０質量％以上がさらに好ましく、３０質量％以上が殊更好ましい。
また皮膜形成組成物を皮膚や基板表面に塗布した後の繊維ネットワークの形成性の観点、皮膜の耐久性の観点から、８７質量％以下が好ましく、８５質量％以下がより好ましい。
揮発性成分の含有量は、サンプルを加熱または減圧またはその組み合わせにより、その減少重量を計量することにより測定できる。赤外線水分計を用いて２００℃で重量変化しなくなるまで加熱し、その重量減少から測定できる。
【００２８】
本発明組成物においては、形成された皮膜中において繊維がネットワークを形成し、皮膜の均一性、密着性を良好にするため、（平均繊維径）２／繊維含有量（μｍ２／質量％）が０．００５以上７以下の範囲であることが好ましい。繊維含有量とは皮膜形成組成物における繊維の質量％を意味する。
この値は、繊維のネットワークの均一性の観点から、好ましくは０．０２以上、より好ましくは０．０３以上、さらに好ましくは０．０５以上である。
また、皮膜中で十分に繊維のネットワークを形成する観点から、好ましくは６以下、より好ましくは５以下、さらに好ましくは４以下であり、よりさらに好ましくは３以下である。
この値、即ち（平均繊維径）２／平均繊維含有量（μｍ２／質量％）は、組成物に含まれる繊維の累積長さの指標であり、この数値が大きくなるほど累積長さが短くなることを意味する。
【００２９】
本発明組成物における成分（ａ）と成分（ｂ）の合計含有量は、組成物の塗布性、形成される皮膜の均一性、密着性の観点から、９７質量％以下である。
組成物における現実的な配合量を考慮すると９２質量％以下が好ましく、９０質量％以下がさらに好ましく、８７質量％以下が殊更好ましい。
また組成物における現実的な配合量を考慮すると１６質量％以上が好ましく、２１質量％以上がより好ましく、３１質量％以上がさらに好ましい。
【００３０】
本発明組成物中の成分（ａ）と成分（ｂ）の質量比（ａ／ｂ）は、組成物の塗布性、形成される皮膜の均一性、密着性の感から、０．００５以上が好ましく、０．０１以上がより好ましい。
組成物における現実的な配合量を考慮すると０．７以下が好ましく、０．４以下がより好ましく、０．２５以下がさらに好ましく、０．２以下が殊更好ましい。
【００３１】
本発明の組成物には、前記成分（ａ）及び（ｂ）以外に、（ｃ）不揮発性油剤、（ｄ）界面活性剤、（ｅ）２０℃で液体のポリオール、防腐剤、種々の粉体、前記成分（ｅ）以外の保湿剤、水溶性ポリマー、アミノ酸、色素等を含有することができる。
【００３２】
（ｃ）不揮発性油剤としては、エステル油、炭化水素油、高級アルコール、エーテル油、シリコーン油、フッ素油等が挙げられる。
このうちエステル油、炭化水素油、エーテル油及び高級アルコールから選ばれる１種又は２種以上が皮膜に高い耐久性を付与する点でより好ましい。
成分（ｃ）の含有量や骨格構造はＮＭＲ（核磁気共鳴装置）、クロマトグラフィー、ＩＲ分析等の公知の技術やその組み合わせによって分子構造を特定し同定することができる。また、成分（ｃ）の含有量は、上記の測定によって、例えば上記の骨格構造を示す部分の測定値の強度で測定することができる。
【００３３】
前記エステル油としては、直鎖若しくは分岐鎖の脂肪酸と直鎖若しくは分岐鎖のアルコール若しくは多価アルコールとからなるエステル、及び、トリグリセリン脂肪酸エステル（トリグリセライド）から選ばれる1種又は２種以上を用いることができる。
具体的には、ミリスチン酸イソプロピル、オクタン酸セチル、ミリスチン酸オクチルドデシル、パルミチン酸イソプロピル、ステアリン酸ブチル、ラウリン酸ヘキシル、ミリスチン酸ミリスチル、オレイン酸デシル、ジメチルオクタン酸ヘキシルデシル、乳酸セチル、乳酸ミリスチル、酢酸ラノリン、ステアリン酸イソセチル、イソステアリン酸イソセチル、１２−ヒドロキシステアリル酸コレステリル、ジ２−エチルヘキサン酸エチレングリコール、ジペンタエリスリトール脂肪酸エステル、モノイソステアリン酸Ｎ−アルキルグリコール、ジカプリン酸ネオペンチルグリコール、リンゴ酸ジイソステアリル、ジ２−ヘプチルウンデカン酸グリセリン、トリ２−エチルヘキサン酸トリメチロールプロパン、トリイソステアリン酸トリメチロールプロパン、テトラ２−エチルヘキサン酸ペンタエリスリット、トリ２−エチルヘキサン酸グリセリル、トリイソステアリン酸トリメチロールプロパン、セチル２−エチルヘキサノエート、２−エチルヘキシルパルミテート、ナフタレンジカルボン酸ジエチルヘキシル、安息香酸（炭素数１２〜１５）アルキル、セテアリルイソノナノエート、トリ（カプリル酸・カプリン酸）グリセリン、（ジカプリル酸／カプリン酸）ブチレングリコール、トリラウリン酸グリセリル、トリミリスチン酸グリセリル、トリパルミチン酸グリセリル、トリイソステアリン酸グリセリル、トリ２−ヘプチルウンデカン酸グリセリル、トリベヘン酸グリセリル、トリヤシ油脂肪酸グリセリル、ヒマシ油脂肪酸メチルエステル、オレイン酸オレイル、パルミチン酸２−ヘプチルウンデシル、アジピン酸ジイソブチル、Ｎ−ラウロイル−Ｌ−グルタミン酸−２−オクチルドデシルエステル、アジピン酸ジ２−ヘプチルウンデシル、エチルラウレート、セバシン酸ジ２−エチルヘキシル、ミリスチン酸２−ヘキシルデシル、パルミチン酸２−ヘキシルデシル、アジピン酸２−ヘキシルデシル、セバシン酸ジイソプロピル、コハク酸ジ２−エチルヘキシル、クエン酸トリエチル、パラメトキシケイ皮酸２−エチルヘキシル、ジピバリン酸トリプロピレングリコール、ジイソステアリン酸ポリグリセリル、及びベヘン酸グリセリル等から選ばれる１種又は２種以上を用いることができる。
【００３４】
これらの中では、形成された皮膜の密着性、耐久性の観点から、ミリスチン酸オクチルドデシル、ミリスチン酸ミリスチル、ステアリン酸イソセチル、イソステアリン酸イソセチル、セテアリルイソノナノエート、アジピン酸ジイソブチル、セバシン酸ジ２−エチルヘキシル、ミリスチン酸イソプロピル、パルミチン酸イソプロピル、リンゴ酸ジイソステアリル、ジカプリン酸ネオペンチルグリコール、安息香酸（炭素数１２〜１５）アルキル、トリ（カプリル酸・カプリン酸）グリセリンから選ばれる少なくとも１種が好ましく、ミリスチン酸イソプロピル、パルミチン酸イソプロピル、リンゴ酸ジイソステアリル、ジカプリン酸ネオペンチルグリコール、安息香酸（炭素数１２〜１５）アルキル、トリ（カプリル酸・カプリン酸）グリセリンから選ばれる少なくとも１種がより好ましく、ジカプリン酸ネオペンチルグリコール、安息香酸（炭素数１２〜１５）アルキル、トリ（カプリル酸・カプリン酸）グリセリン、ミリスチン酸イソプロピル、ジイソステアリン酸ポリグリセリル、及びベヘン酸グリセリルから選ばれる１種又は２種以上を含むことが更に好ましい。
なお、本発明における油剤は、ＨＬＢ値が１０以下のものであり、好ましくは８以下のものである。ＨＬＢ値は、親水性−親油性のバランス（Ｈｙｄｒｏｐｈｉｌｅ  ｉｐｏｐｈｉｌｅ  Ｂａｌａｎｃｅ）を示す指標であり、本発明においては、小田及び寺村らによる次式により算出した値を用いている。
ＨＬＢ＝（Σ無機性値／Σ有機性値）×１０
【００３５】
前記炭化水素油としては、流動パラフィン、スクワラン、スクワレン、ｎ−オクタン、ｎ−ヘプタン、シクロヘキサン、軽質イソパラフィン、及び流動イソパラフィン等の２０℃で液状の炭化水素油、ワセリン、セレシン、パラフィンワックス、マイクロクリスタリンワックス、オゾケライト、水添ポリイソブテン、ポリエチレンワックス、及びポリオレフィンワックス等の２０℃で固体あるいは半固体の炭化水素油が挙げられ、形成された皮膜の耐久性の観点から流動パラフィン、流動イソパラフィン、スクワラン、及びワセリンから選ばれる１種又は２種以上が好ましい。
【００３６】
エーテル油としては、セチルジメチルブチルエーテル等のアルキル−１,３−ジメチルブチルエーテル、エチレングリコールジオクチルエーテル、グリセロールモノオレイルエーテル、ジカプリリルエーテル等が挙げられ、これらから選ばれる１種または２種以上を用いることができる。
【００３７】
高級アルコールとしては、炭素数１２〜２０の高級アルコールが挙げられ、具体的にはセチルアルコール、ステアリルアルコール、イソステアリルアルコール、オレイルアルコール等が挙げられ、これらから選ばれる１種又は２種以上を用いることができる。高級アルコールとしてはセチルアルコールが好ましい。
【００３８】
また、上記エステル油、炭化水素油を含む動植物油を用いることができる。動植物油としては、例えばオリーブ油、ホホバ油、マカデミアナッツ油、メドフォーム油、ヒマシ油、紅花油、ヒマワリ油、アボカド油、キャノーラ油、キョウニン油、米胚芽油、米糠油などが挙げられる。動植物油としてはオリーブ油が好ましい。
【００３９】
シリコーン油としては、ジメチルポリシロキサン、ポリエーテル変性シリコーン、アミノ変性シリコーン、カルボキシ変性シリコーン、メチルフェニルポリシロキサン、脂肪酸変性シリコーン、アルコール変性シリコーン、脂肪族アルコール変性シリコーン、エポキシ変性シリコーン、フッ素変性シリコーン、環状シリコーン、アルキル変性シリコーン等が挙げられる。シリコーン油としては、ジメチルポリシロキサンが好ましい。
フッ素油としては、パーフルオロデカリン、パーフルオロアダマンタン、パーフルオロブチルテトラハイドロフラン、パーフルオロオクタン、パーフルオロノナン、パーフルオロペンタン、パーフルオロデカン、パーフルオロドデカン、パーフルオロポリエーテル等が挙げられる。
【００４０】
本発明組成物中の成分（ｃ）の含有量は、成分（ａ）の分散性、形成された皮膜の密着性、耐久性の観点から、２質量％以上が好ましく、５質量％以上がより好ましく、８質量％以上がさらに好ましい。
また、成分（ａ）の分散性、形成された皮膜の密着性、耐久性の観点から、８０質量％以下が好ましく、７５質量％以下がより好ましく、６５質量％以下がさらに好ましい。
【００４１】
シリコーン油及びフッ素油から選ばれる油剤の含有量は、形成された皮膜の密着性の観点から、成分（ｃ）の含有量に対して８０質量％以下（０〜８０質量％）とするのが好ましく、７５質量％以下（０〜７５質量％）がより好ましく、７０質量％以下（０〜７０質量％）がさらに好ましい。
【００４２】
（ｄ）界面活性剤としては、非イオン性界面活性剤、アニオン性界面活性剤、カチオン性界面活性剤等が挙げられ、例えば、ポリオキシエチレン・メチルポリシロキサン共重合体、ポリ（オキシエチレン・オキシプロピレン）メチルポリシロキサン共重合体、架橋型ポリエーテル変性シリコーン、架橋型アルキルポリエーテル変性シリコーン、セチルジメチコンコポリオール、モノステアリン酸プロピレングリコール、モノオレイン酸ソルビタン、ステアリン酸グリセリル、ポリオキシエチレン硬化ヒマシ油、ポリオキシエチレンアルキルエーテル、ソルビタンセスキオレエート、モノオレイン酸ジグリセリル等が挙げられる。これらの界面活性剤は１種又は２種以上を組み合わせて用いても良い。
非イオン性界面活性剤は、ＨＬＢ値が１０より大きなものが好ましく、より好ましくは１２以上である。
界面活性剤としては非イオン性界面活性剤、アニオン性界面活性剤が好ましい。
非イオン性界面活性剤としてはモノステアリン酸ポリオキシエチレンソルビタン（２０Ｅ．Ｏ．）及びトリステアリン酸ポリオキシエチレンソルビタン（２０Ｅ.Ｏ.）が好ましい。
アニオン性界面活性剤としてはＮ−ステアロイル−Ｌ−グルタミン酸が好ましい。
【００４３】
（ｅ）２０℃で液体のポリオールとしては、例えば、エチレングリコール、プロピレングリコール、１，３−プロパンジオール、１，３−ブタンジオール等のアルキレングリコール類；ジエチレングリコール、ジプロピレングリコール、重量平均分子量が２０００ｇ／ｍｏｌ以下のポリエチレングリコール、ポリプロピレングリコール等のポリアルキレングリコール類；グリセリン、ジグリセリン、トリグリセリン等のグリセリン類等が挙げられる。これらのうち、エチレングリコール、プロピレングリコール、１，３−ブタンジオール、ジプロピレングリコール、重量平均分子量が２０００ｇ／ｍｏｌ以下のポリエチレングリコール、グリセリン、ジグリセリンが好ましく、更にプロピレングリコール、１，３−ブタンジオール、グリセリンがより好ましく、プロピレングリコール、１，３−ブタンジオールが一層好ましい。
【００４４】
防腐剤としてはフェノキシエタノール、パラオキシ安息香酸メチル、パラアミノ安息香酸エチル、パラオキシ安息香酸イソブチル、パラオキシ安息香酸イソプロピル、パラオキシ安息香酸エチル、パラオキシ安息香酸ブチル、パラオキシ安息香酸プロピル、パラオキシ安息香酸ベンジル、エチルヘキサンジオール等が挙げられる。
【００４５】
本発明の組成物は、常法に従い、前記の成分を必要に応じて加熱して混合することにより製造することができる。
【００４６】
本発明の組成物は、２０℃における粘度が、塗り広げやすさの観点から、５ｍＰａ・ｓ以上が好ましく、より好ましくは１０ｍＰａ・ｓ以上、更に好ましくは１００００ｍＰａ・ｓ以上である。
現実的な配合量を考慮すると２０℃における粘度が、５００００ｍＰａ・ｓ以下であることが好ましく、より好ましくは３００００ｍＰａ・ｓ以下、更に好ましくは２００００ｍＰａ・ｓ以下である。
本発明の組成物の粘度は、２０℃において、Ｂ型粘度計（ＶＩＳＣＯＭＥＴＥＲ ＴＶ−１０、東機産業株式会社）で測定することができ、ローター、回転数は、測定器により定められた基準に従う。
【００４７】
本発明の組成物は、皮膜形成組成物であり、皮膚その他の基板に塗布することにより、皮膚又は基板表面上に均一な皮膜を形成させることができる。また、この皮膜は揮発による揮発成分の消失により繊維のネットワークが形成される。その結果、得られた皮膜は均一性、密着性に優れたものとなる。
【００４８】
本発明の組成物を皮膚に適用すれば、当該皮膚表面上に均一性に優れた皮膜を形成させることができる。組成物の皮膚への適用手段としては、手指による塗布、スプレーによる塗布、ローラーやスポンジ等の道具を用いた塗布、スティック状固形化粧料の塗布等が挙げられる。手で塗れる範囲としては２０℃における粘度は、上述の範囲であることが好ましい。
本発明により、皮膚表面上に形成された皮膜は均一性が良好であり、また密着性及び耐久性に優れ、好ましくは透明性も良好である。
ここで、皮膜の厚さは、塗布量にもよるが通常の使用の範囲（塗布坪量１〜３ｍｇ／ｃｍ２）において、好ましくは０．３μｍ以上３０μｍ以下であり、より好ましくは０．５μｍ以上２０μｍ以下である。厚さは、基板に塗布した後に、基板上の接触式の膜厚計（株式会社ミツトヨ製ライトマチック  ＶＬ−５０Ａ）で測定する。なお、ここで基板はＰＥＴ製を用いる。
【００４９】
上述した実施形態に関し、本発明は更に以下の組成物、製造法、繊維を開示する。
【００５０】
＜１＞次の成分（ａ）及び（ｂ）；
（ａ）平均繊維径０．１μｍ以上７μｍ以下、アスペクト比（平均繊維長／平均繊維径）８以上３００以下の繊維    皮膜形成組成物全体に対して０．５質量％以上１０質量％以下、及び
（ｂ）揮発性成分    皮膜形成組成物全体に対して１５質量％以上９０質量％以下
を含有し、（平均繊維径）２／繊維含有量（μｍ２／質量％）が０．００５以上７以下であって、成分（ａ）と成分（ｂ）の含有量の合計が９７質量％以下である皮膜形成組成物。
【００５１】
＜２＞成分（ａ）が水不溶性ポリマーを含む＜１＞記載の皮膜形成組成物。
＜３＞成分（ａ）が皮膜形成後に不溶化処理できる完全鹸化ポリビニルアルコール、架橋剤と併用することで皮膜形成後に架橋処理できる部分鹸化ポリビニルアルコール、ポリメタクリル酸樹脂等のアクリル樹脂、ポリビニルブチラール樹脂、ポリウレタン樹脂、ポリ乳酸、ポリ（Ｎ−プロパノイルエチレンイミン）グラフト−ジメチルシロキサン／γ−アミノプロピルメチルシロキサン共重合体等のオキサゾリン変性シリコーン、ポリビニルアセタールジエチルアミノアセテート及びツエインから選ばれる１種又は２種以上の繊維であり；好ましくはポリビニルブチラール樹脂、アクリル樹脂、ポリプロピレン樹脂、ポリウレタン樹脂、ポリ乳酸、ポリブチレンサクシネート、ポリグリコール酸、ポリカプロラクトン、及びポリヒドロキシアルカン酸から選ばれる１種又は２種以上を含む＜１＞または＜２＞記載の皮膜形成組成物。
＜４＞成分（ａ）がポリ乳酸である＜１＞〜＜３＞のいずれかに記載の皮膜形成組成物。
＜５＞成分（ａ）の含有量が０．５質量％以上１０質量％以下であり、好ましくは０．７質量％以上８質量％以下であり、より好ましくは１質量％以上６質量％以下である＜１＞〜＜４＞のいずれかに記載の皮膜形成組成物。
＜６＞成分（ａ）の平均繊維径が０．２μｍ以上５μｍ以下であり、好ましくは０．３μｍ以上４μｍ以下であり、より好ましくは０．３μｍ以上３μｍ以下である＜１＞〜＜５＞のいずれかに記載の皮膜形成組成物。
＜７＞成分（ａ）の平均繊維長が２０μｍ以上３００μｍ以下であり、好ましくは２５μｍ以上２５０μｍ以下であり、より好ましくは３０μｍ以上２００μｍ以下であり、さらに好ましくは４０μｍ以上２００μｍ以下である＜１＞〜＜６＞のいずれかに記載の皮膜形成組成物。
＜８＞成分（ａ）のアスペクト比（平均繊維長／平均繊維径）が８以上３００以下であり、好ましくは１０以上３００以下であり、より好ましくは１５以上２５０以下であり、さらに好ましくは２０以上２５０以下であり、さらに好ましくは２０以上２００以下である＜１＞〜＜７＞のいずれかに記載の皮膜形成組成物。
＜９＞成分（ａ）の繊維長のＣＶ値が４０％以上１００％以下であり、好ましくは４２％以上９５％以下であり、より好ましくは４５％以上９０％以下である＜１＞〜＜８＞のいずれかに記載の皮膜形成組成物。
＜１０＞組成物中の（平均繊維径）２／繊維含有量（μｍ２／質量％）が０．０２以上７以下であり、好ましくは０．０２以上６以下であり、より好ましくは０．０３以上５以下であり、さらに好ましくは０．０５以上４以下である＜１＞〜＜９＞のいずれかに記載の皮膜形成組成物。
＜１１＞成分（ｂ）が、水、アルコール、アミド類、揮発性シリコーン及び揮発性炭化水素から選ばれる一種以上を含む；好ましくは水、アルコール、揮発性シリコーン及び揮発性炭化水素から選ばれる１種以上を含む＜１＞〜＜１０＞のいずれかに記載の皮膜形成組成物。
＜１２＞成分（ｂ）が水、エタノール、シリコーン及びイソドデカンから選ばれる１種以上を含む＜１＞〜＜１１＞のいずれかに記載の皮膜形成組成物。
＜１３＞成分（ｂ）の含有量が、１７質量％以上８７質量％以下であり、好ましくは１７質量％以上８５質量％以下であり、より好ましくは２０質量％以上８５質量％以下であり、さらに好ましくは３０質量％以上８５質量％以下である＜１＞〜＜１２＞のいずれかに記載の皮膜形成組成物。
＜１４＞成分（ｂ）の含有量が、１７質量％以上８５質量％以下であり、成分（ａ）の含有量が、０．７質量％以上８質量％以下であり、好ましくは１質量％以上６質量％以下である＜１＞〜＜１３＞のいずれかに記載の皮膜形成組成物。
＜１５＞成分（ａ）と成分（ｂ）の合計含有量が、好ましくは１６質量％以上９７質量％以下であり、より好ましくは２１質量％以上９０質量％以下であり、さらに好ましくは３１質量％以上９０質量％以下である＜１＞〜＜１４＞のいずれかに記載の皮膜形成組成物。
＜１６＞成分（ａ）と成分（ｂ）の合計含有量が、好ましくは２１質量％以上９０質量％以下である＜１＞〜＜１５＞のいずれかに記載の皮膜形成組成物。
＜１７＞成分（ａ）と成分（ｂ）の質量比（ａ／ｂ）が、０．００５以上０．７以下であり、好ましくは０．００５以上０．４以下であり、より好ましくは０．００１以上０．２５以下であり、殊更好ましくは０．００１以上０．２以下である＜１＞〜＜１６＞のいずれかに記載の皮膜形成組成物。
＜１８＞成分（ａ）と成分（ｂ）の質量比（ａ／ｂ）が、０．０１以上０．２５以下である＜１＞〜＜１７＞のいずれかに記載の皮膜形成組成物。
＜１９＞さらに、（ｃ）不揮発性油剤及び（ｅ）ポリオールから選ばれる１種又は２種以上を含有する＜１＞〜＜１８＞のいずれかに記載の皮膜形成組成物。
＜２０＞（ｃ）不揮発性油剤が、エステル油、炭化水素油、高級アルコール、エーテル油、シリコーン油及びフッ素油から選ばれる１種又は２種以上の不揮発性油剤を含む＜１９＞に記載の皮膜形成組成物。
＜２１＞（ｃ）不揮発性油剤の含有量が、２質量％以上８０質量％以下であり、好ましくは５質量％以上７５質量％以下であり、より好ましくは８質量％以上６５質量％以下である＜１９＞又は＜２０＞に記載の皮膜形成組成物。
＜２２＞２０℃における粘度が５ｍＰａ・ｓ以上５００００ｍＰａ・ｓ以下である＜１＞〜＜２１＞のいずれかに記載の皮膜形成組成物。
＜２３＞２０℃における粘度が１０ｍＰａ・ｓ以上３００００ｍＰａ・ｓ以下である＜１＞〜＜２２＞のいずれかに記載の皮膜形成組成物。
＜２４＞＜１＞〜＜２３＞のいずれかに記載の皮膜形成組成物を皮膚に適用する工程を含む、皮膚表面上における皮膜の製造方法。
【００５２】
＜２５＞平均繊維径が０．１μｍ以上７μｍ以下、平均繊維長が２０μｍ以上３００μｍ以下、繊維長のＣＶ値が４０％以上１００％以下、繊維全体における繊維長４０μｍ以上の繊維の本数割合が５％以上１００％以下である薄膜形成用短繊維。
＜２６＞繊維全体における繊維長４０μｍ以上の繊維の本数割合が８％以上１００％以下であり、好ましくは１５％以上１００％以下である＜２５＞記載の薄膜形成用短繊維。
＜２７＞繊維が水不溶性ポリマーを含む＜２５＞又は＜２６＞記載の短繊維。
＜２８＞繊維が生分解性を有する繊維である＜２５＞〜＜２７＞のいずれかに記載の短繊維。
＜２９＞繊維が平均分子量１．０×１０４ｇ／ｍｏｌ以上２．０×１０５ｇ／ｍｏｌ以下の熱可塑性樹脂を含む＜２５＞〜＜２８＞のいずれかに記載の短繊維。
＜３０＞アスペクト比（平均繊維長／平均繊維径）が８以上３００以下である＜２５＞〜＜２９＞のいずれかに記載の短繊維。
＜３１＞アスペクト比（平均繊維長／平均繊維径）が、１０以上３００以下であり、好ましくは１５以上２５０以下であり、より好ましくは２０以上２５０以下であり、さらに好ましくは２５以上２００以下である＜２５＞〜＜３０＞のいずれかに記載の短繊維。
＜３２＞平均繊維径が０．２μｍ以上５μｍ以下である＜２５＞〜＜３１＞のいずれかに記載の短繊維。
＜３３＞平均繊維径が、０．３μｍ以上４μｍ以下であり、好ましくは０．３μｍ以上３μｍ以下である＜２５＞〜＜３２＞のいずれかに記載の短繊維。
＜３４＞平均繊維長が２５μｍ以上２５０μｍ以下である＜２５＞〜＜３３＞のいずれかに記載の短繊維。
＜３５＞平均繊維長が、３０μｍ以上２００μｍ以下であり、好ましくは４０μｍ以上２００μｍ以下であり、さらに好ましくは４０μｍ以上１５０μｍ以下である＜２５＞〜＜３４＞のいずれかに記載の短繊維。
＜３６＞繊維長のＣＶ値が４２％以上９５％以下である＜２５＞〜＜３５＞のいずれかに記載の短繊維。
＜３７＞繊維長のＣＶ値が、４５％以上９０％以下であり、さらに好ましくは４５％以上８５％以下である＜２５＞〜＜３６＞のいずれかに記載の短繊維。
＜３８＞エレクトロスピニング法で製造されたナノファイバーを短繊維化する工程を含む、＜２５＞〜＜３７＞のいずれかに記載の短繊維の製造方法。
＜３９＞＜２５＞〜＜３８＞のいずれかに記載の短繊維を含む皮膜。
＜４０＞皮膜の厚さが、０．３以上３０μｍ以下であり、好ましくは０．５μｍ以上２０μｍ以下である＜３９＞記載の皮膜。
【実施例】
【００５３】
次に実施例を挙げて本発明を更に詳細に説明する。
【００５４】
〔成分（ａ）の製造例〕
短繊維の製造例として実施例１を示す。
（１）表１のアクリル樹脂、具体的には（オクチルアクリルアミド／アクリル酸ヒドロキシプロピル／メタクリル酸ブチルアミノエチル）コポリマーをエタノールに溶解して、１８質量％の溶液を得た。この溶液を用い、図１に示すエレクトロスピニング法の装置によって、コレクタの表面にナノファイバーシートを形成した。ナノファイバーの製造条件は次のとおりである。
・印加電圧：３０ｋＶ・キャピラリ−コレクタ間距離：１５０ｍｍ・水溶液吐出量：１２ｍＬ／ｈｏｕｒ・環境：２５℃、３０％ＲＨ（２）得られたナノファイバーシートを適宜な大きさに切断した後、攪拌システム（プライミクス株式会社製、ラボリューション（登録商標））にディスパー翼を取り付け、回転数８０００ｒｐｍ、１５分間剪断し、繊維を得た。
【００５５】
実施例２〜４、７〜１１、１３は表１にある、ポリマー濃度、回転数、剪断時間以外は実施例１と同様にして繊維を製造した。
また短繊維の製造例として実施例５を示す。
表１のエステル樹脂（ＰＬＡ）をクロロホルムとジメチルホルムアミド（８０：２０重量比）に溶解して、２０質量％の溶液を得た。これらの溶液を用い、図１に示すエレクトロスピニング法の装置によって、コレクタの表面にナノファイバーシートを形成した。ナノファイバーの製造条件は次のとおりである。
・印加電圧：３０ｋＶ・キャピラリ−コレクタ間距離：１５０ｍｍ・水溶液吐出量：１２ｍＬ／ｈｏｕｒ・環境：２５℃、３０％ＲＨ（２）得られたナノファイバーシートを、分散装置（太平洋機工株式会社製、マイルダー）を用いて、１３５００ｒｐｍで循環ラインに循環数８回で剪断し、繊維を得た。
実施例６、１２は表１にある、ポリマー濃度、循環数以外は実施例４と同様にして繊維を製造した。
【００５６】
〔組成物の製造例〕
得られた成分（ａ）を加え、表１の通り配合し、組成物とした。
得られた繊維の特性を表１に示す。
【００５７】
【表１】
2020196712.tif 000003
【００５８】
*1：AMPHOMER 28-4910（アクゾノーベル株式会社）
*2：ポリ乳酸Ingeo6252D（Natureworks）
*3：クロピュア  OL-LQ（クローダジャパン株式会社）
*4：エステモール  N-01（日清オイリオグループ株式会社）
*5：コスモール  42V（日清オイリオグループ株式会社）
*6：サンソフト  No.8100-C（太陽化学株式会社）
*7：シリコーン  KF-96A-10CS（信越化学工業株式会社）
*8：シリコーン  KF-96A-50CS（信越化学工業株式会社）
*9：シリコーン  KSG-16（信越化学工業株式会社）
*10：PEG-1540(-G)（日油株式会社）
*11:レオドール  TW-S120V（花王株式会社）
*12:レオドール  TW-S320V（花王株式会社）
*13:アミソフト  HA-P（味の素株式会社）
*14：SIMULGEL EG（SEPPIC社）
*15：PEMULEN TR-1（Lubrizol Advanced Materials）
*16：白ナイバー  0.5-6D（株式会社コスメテリアルズ）
このうち*2は生分解性である。
【００５９】
実施例１〜９
表１の皮膜形成組成物を製造し、当該組成物を人工皮革に均一に塗布して皮膜を形成させた。形成された皮膜の特性を評価した。
（評価方法）
（１）密着性
人工皮革に皮膜形成組成物を２ｍｇ／ｃｍ２塗布し、１５ｍｉｎ乾燥後の転写性を評価した。転写性は、黒紙を押し当てた後の繊維の転写性を以下の判断基準で、目視により評価した。
４：転写なし。
３：転写は少ないが、転写部分を一部（４０％未満）確認。
２：４０％以上７０％未満転写。
１：７０％以上転写。
【００６０】
（２）均一性
人工皮革に皮膜形成組成物を２ｍｇ／ｃｍ２、指で塗布（１０〜２０ｇｆ）、塗布膜の均一性を目視して、以下の基準で評価した。
４：塗りムラがない。
３：塗りムラが塗布面積全体の３０％未満で目視可能。
２：塗りムラが塗布面積全体の３０％以上７０％未満目視可能。
１：塗りムラが塗布面積全体の７０％以上存在する。
【００６１】
（３）塗布性
２０代、３０代の男女１０人に、皮膜形成組成物を２ｍｇ／ｃｍ２塗布させ（塗布部位：腕）、その時の塗り広げやすさを評価させ、平均値を算出し、小数点第一位を四捨五入した。塗り広げる際には利き手で皮膜形成組成物を手に取り、もう一方の腕に塗布し、皮膜形成物が透明になる程度に腕に塗り広げた。塗布する箇所には５ｃｍ×５ｃｍの領域をマーキングし、５０ｍｇを手に取り、均一になるよう塗り広げた。塗布する際には腕に傷が無い部位であって、腕毛が少ない部位を選び塗布するようにした。評価基準は以下のとおりである。
４：非常に塗り広げやすい。
３：塗り広げやすい。
２：塗り広げにくい（縒れやすい）。
１：塗り広げることが困難。
【００６２】
（４）ネットワーク形成
ＳＥＭにより、ネットワーク形成の有無を評価した。
ネットワーク形成の評価は、繊維が他の繊維と２か所以上の交点を有し、繊維に囲まれた間隙の存在を全体に確認できる場合をネットワークが形成されているとし、表中に「〇」と記載した。
【００６３】
結果を表１に示す。また実施例及び比較例でネットワークの形成の有無を判断する基準とした、ネットワーク形成有りのＳＥＭの参考画像を図２に、ネットワーク形成無しのＳＥＭの画像を図３に記す。
【００６４】
実施例１０〜１３、比較例１、２
表２の皮膜形成組成物を製造し、当該組成物を人工皮革に均一に塗布して皮膜を形成させた。形成された皮膜の特性を評価した。評価方法は実施例１〜９と同様である。
【００６５】
【表２】
2020196712.tif 000004
【符号の説明】
【００６６】
１０      静電スプレー装置
１１      シリンジ
１２      高電圧源
１３      導電性コレクタ
１１ａ    シリンダ
１１ｂ    ピストン
１１ｃ    キャピラリ
【図１】
2020196712.tif 000005
【図２】
2020196712.tif 000006
【図３】
2020196712.tif 000007